(57)【要約】  本発明は、球状黒鉛を有する鋳鉄の製造のための接種剤であって、当該接種剤が、４０〜８０重量％のＳｉ、０．０２〜８重量％のＣａ、０〜５重量％のＳｒ、０〜１２重量％のＢａ、０〜１５重量％の希土類金属、０〜５重量％のＭｇ、０．０５〜５重量％のＡｌ、０〜１０重量％のＭｎ、０〜１０重量％のＴｉ、０〜１０重量％のＺｒ、残部の通常量のＦｅ及び不可避不純物からなる微粒子フェロシリコン合金を含み、当該接種剤が、更に、接種剤の総重量に基づいて、０．１〜１５重量％の微粒子Ｓｂ２Ｏ３、並びに０．１〜１５重量％の微粒子Ｂｉ２Ｏ３、０．１〜５重量％の微粒子Ｆｅ３Ｏ４、Ｆｅ２Ｏ３、ＦｅＯのうちの１つ以上、若しくはこれらの混合物、又は０．１〜５重量％の微粒子ＦｅＳ、ＦｅＳ２、Ｆｅ３Ｓ４のうちの１つ以上、若しくはこれらの混合物のうちの少なくとも１つを含む、接種剤、かかる接種剤を生成する方法、及びかかる接種剤の使用に関する。【選択図】    図１
2021509155.tif 000002
【特許請求の範囲】
【請求項１】
球状黒鉛を有する鋳鉄の製造のための接種剤であって、前記接種剤が、
４０〜８０重量％のＳｉ、
０．０２〜８重量％のＣａ、
０〜５重量％のＳｒ、
０〜１２重量％のＢａ、
０〜１５重量％の希土類金属、
０〜５重量％のＭｇ、
０．０５〜５重量％のＡｌ、
０〜１０重量％のＭｎ、
０〜１０重量％のＴｉ、
０〜１０重量％のＺｒ、
残部の通常量のＦｅ及び不可避不純物
からなる微粒子フェロシリコン合金を含み、
前記接種剤が、更に、接種剤の総重量に基づいて、
０．１〜１５重量％の微粒子Ｓｂ２Ｏ３、並びに０．１〜１５重量％の微粒子Ｂｉ２Ｏ３、０．１〜５重量％の、微粒子Ｆｅ３Ｏ４、Ｆｅ２Ｏ３、ＦｅＯのうちの１つ以上、若しくはこれらの混合物、又は０．１〜５重量％の、微粒子ＦｅＳ、ＦｅＳ２、Ｆｅ３Ｓ４のうちの１つ以上、若しくはこれらの混合物のうちの少なくとも１つを含有する、接種剤。
【請求項２】
前記フェロシリコン合金が、４５〜６０重量％のＳｉを含む、請求項１に記載の接種剤。
【請求項３】
前記フェロシリコン合金が、６０〜８０重量％のＳｉを含む、請求項１に記載の接種剤。
【請求項４】
前記希土類金属が、Ｃｅ、Ｌａ、Ｙ及び／又はミッシュメタルを含む、請求項１〜３のいずれか一項に記載の接種剤。
【請求項５】
０．５〜８重量％の微粒子Ｓｂ２Ｏ３を含む、請求項１〜４のいずれか一項に記載の接種剤。
【請求項６】
０．１〜１０％の微粒子Ｂｉ２Ｏ３を含む、請求項１〜５のいずれか一項に記載の接種剤。
【請求項７】
０．５〜３％の、微粒子Ｆｅ３Ｏ４、Ｆｅ２Ｏ３、ＦｅＯのうちの１つ以上、若しくはこれらの混合物、及び／又は０．５〜３％の、微粒子ＦｅＳ、ＦｅＳ２、Ｆｅ３Ｓ４のうちの１つ以上、若しくはこれらの混合物を含む、請求項１〜６のいずれか一項に記載の接種剤。
【請求項８】
前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの総量が、前記接種剤の総重量に基づいて最大で２０重量％である、請求項１〜７のいずれか一項に記載の接種剤。
【請求項９】
前記微粒子フェロシリコン合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、ブレンド又は物理的混合物の形態である、請求項１〜８のいずれか一項に記載の接種剤。
【請求項１０】
前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、微粒子フェロシリコン系合金上のコーティング化合物として存在する、請求項１〜９のいずれか一項に記載の接種剤。
【請求項１１】
前記微粒子フェロシリコン合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、混合物から作製される凝集体の形態である、請求項１〜１０のいずれか一項に記載の接種剤。
【請求項１２】
前記微粒子フェロシリコン合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、混合物から作製されるブリケットの形態である、請求項１〜１１のいずれか一項に記載の接種剤。
【請求項１３】
微粒子フェロシリコン系合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、別個ではあるが同時に、液体鋳鉄に添加される、請求項１〜１２のいずれか一項に記載の接種剤。
【請求項１４】
請求項１〜１３に記載の接種剤を製造する方法であって、
４０〜８０重量％のＳｉ、
０．０２〜８重量％のＣａ、
０〜５重量％のＳｒ、
０〜１２重量％のＢａ、
０〜１５重量％の希土類金属、
０〜５重量％のＭｇ、
０．０５〜５重量％のＡｌ、
０〜１０重量％のＭｎ、
０〜１０重量％のＴｉ、
０〜１０重量％のＺｒ、
残部の通常量のＦｅ及び不可避不純物
からなる微粒子ベース合金を準備することと、
前記微粒子ベースに、接種剤の総重量に基づいて、０．１〜１５重量％の微粒子Ｓｂ２Ｏ３、並びに０．１〜１５重量％の微粒子Ｂｉ２Ｏ３、０．１〜５重量％の、微粒子Ｆｅ３Ｏ４、Ｆｅ２Ｏ３、ＦｅＯのうちの１つ以上、若しくはこれらの混合物、又は０．１〜５重量％の、微粒子ＦｅＳ、ＦｅＳ２、Ｆｅ３Ｓ４のうちの１つ以上、若しくはこれらの混合物のうちの少なくとも１つを添加して前記接種剤を製造することと
を含む、方法。
【請求項１５】
前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、前記微粒子ベース合金と混合又はブレンドされる、請求項１４に記載の方法。
【請求項１６】
前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、前記微粒子ベース合金と混合される前に、混合される、請求項１４に記載の方法。
【請求項１７】
球状黒鉛を有する鋳鉄の製造における請求項１〜１３に記載の接種剤の、鋳造前、鋳造と同時、又は鋳型内接種剤として、前記接種剤を前記鋳鉄溶融物に添加することによる、使用。
【請求項１８】
微粒子フェロシリコン系合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、機械的混合物又はブレンドとして、前記鋳鉄溶融物に添加される、請求項１７に記載の使用。
【請求項１９】
微粒子フェロシリコン系合金及び前記微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、別個ではあるが同時に、前記鋳鉄溶融物に添加される、請求項１７に記載の使用。
【発明の詳細な説明】
【技術分野】
【０００１】
本発明は、球状黒鉛を有する鋳鉄の製造のためのフェロシリコン系接種剤、及び接種剤の製造方法に関する。
【背景技術】
【０００２】
鋳鉄は、典型的には、キュポラ又は誘導炉で製造され、一般に２〜４％の炭素を含有する。炭素は、鉄と密接に混合され、凝固した鋳鉄において炭素がとる形態は、鉄鋳の特性及び性質にとって非常に重要である。炭素が炭化鉄の形態をとる場合、鋳鉄は白鋳鉄と称され、硬質かつ脆性である物理的特性を有し、これは、ほとんどの用途で望ましくない。炭素が黒鉛の形態をとる場合、鋳鉄は軟質であり、機械加工可能である。
【０００３】
黒鉛は、鋳鉄において、層状、芋虫状、又は球状の形態で発生し得る。球状の形状が、最も高強度で最も延性のある種類の鋳鉄を産み出す。
【０００４】
黒鉛がとる形態、並びに黒鉛対炭化鉄の量は、鋳鉄の凝固中に黒鉛の形成を促進する特定の添加剤で制御することができる。これらの添加剤は、ノジュラライザー（nodulariser）及び接種剤と称され、鋳鉄への添加は、それぞれノジュール化（nodularisation）及び接種と称される。鋳鉄製造では、多くの場合、特に薄い切片での炭化鉄の形成が課題である。より厚い鋳造の切片における遅い冷却と比較して、急速に薄い切片を冷却することによって、炭化鉄の形成がもたらされる。鋳鉄製品中の炭化鉄の形成は、「チル」と称される。チルの形成は、「チル深さ」を測定することによって定量化される。また、チルを防止し、かつ、チル深さを低減する接種剤の力は、特にねずみ鋳鉄における、接種剤の力を測定して比較する便利な方法である。ノジュラー鉄では、接種剤の力は、通常、黒鉛ノジュール数密度（nodule number density）を用いて測定され比較される。
【０００５】
業界が発展するにつれ、より強い材料が必要とされている。これは、Ｃｒ、Ｍｎ、Ｖ、Ｍｏなどの炭化物促進元素でのより多くの合金化、並びにより薄い鋳造切片及びより軽量の鋳造の設計を意味する。したがって、チル深さを低減し、ねずみ鋳鉄の機械加工性を改善し、かつ延性鋳鉄中の黒鉛球状体の数密度を増加させる接種剤を開発する一定の必要性が存在する。接種の正確な化学的性質及びメカニズム、並びに接種剤が異なる鋳鉄溶融物中で機能する理由が完全には理解されていないため、新規な改善された接種剤を業界に提供するために多くの研究が行われている。
【０００６】
カルシウム及び特定の他の元素は、炭化鉄の形成を抑制し、黒鉛の形成を促進すると考えられる。接種剤の大部分はカルシウムを含有する。これらの炭化鉄抑制剤の添加は、通常、フェロシリコン合金の添加によって促進され、おそらくは、最も広く使用されるフェロシリコン合金は、７０〜８０％のケイ素を含有する高ケイ素合金、及び４５〜５５％のケイ素を含有する低ケイ素合金である。接種剤中に通常存在してもよく、鋳鉄中の黒鉛の核形成を刺激するためにフェロシリコン合金として鋳鉄に添加される元素は、例えばＣａ、Ｂａ、Ｓｒ、Ａｌ、希土類金属（ＲＥ）、Ｍｇ、Ｍｎ、Ｂｉ、Ｓｂ、Ｚｒ及びＴｉである。
【０００７】
炭化物形成の抑制は、接種剤の核形成の性質に関連する。核形成の性質により、接種剤によって形成される核の数が理解される。形成された核の数が多いと、黒鉛ノジュール数密度が増加するため、接種有効性が向上し、炭化物抑制が向上する。更に、高い核形成速度はまた、接種後の溶融鉄の持続的な保持時間中に、接種効果の衰退に対するよりも良好な耐性を与えることができる。接種の衰退は、核集団の合体及び再溶液によって説明することができ、これにより、潜在的核形成部位の総数が減少する。
【０００８】
米国特許第４，４３２，７９３号は、ビスマス、鉛及び／又はアンチモンを含有する接種剤を開示している。ビスマス、鉛及び／又はアンチモンは、高い接種力を有し、核の数の増加をもたらすことが知られている。これらの要素はまた、球状化阻害要素であることも知られており、鋳鉄中のこれらの要素の存在の増加は、黒鉛の球状黒鉛構造の変性を引き起こすことが知られている。米国特許第４，４３２，７９３号による接種剤は、フェロシリコン中で合金化された、０．００５％〜３％の希土類、並びに０．００５％〜３％の、金属元素のビスマス、鉛及び／又はアンチモンのうちの１つを含有するフェロシリコン合金である。
【０００９】
米国特許第５，７３３，５０２号によれば、上記の米国特許第４，４３２，７９３号による接種剤は、合金が製造される時点でビスマス、鉛及び／又はアンチモン収率を改善し、これらの元素が、鉄−ケイ素相中で不良な可溶性を呈する場合に、これらの元素を合金内で均質に分布させる助けとなるいくつかのカルシウムを常に含有する。しかしながら、保管中、製品は崩壊する傾向があり、粒度測定は、増加した量の微粒子に向かう傾向がある。粒度測定の減少は、接種剤の粒界で収集されたカルシウム−ビスマス相の大気水分によって引き起こされる崩壊に関連した。米国特許第５，７３３，５０２号では、ビスマス−マグネシウム二元相、並びにビスマス−マグネシウム−カルシウム三元相は、水によって侵されないことが見出された。この結果は、高ケイ素フェロシリコン合金接種剤でのみ達成され、低ケイ素ＦｅＳｉ接種用では、製品は保存中に崩壊した。したがって、米国特許第５，７３３，５０２号による接種用のフェロシリコン系合金は、０．００５〜３重量％の希土類、０．００５〜３重量％のビスマス、鉛及び／又はアンチモン、０．３〜３重量％のカルシウム並びに０．３〜３重量％のマグネシウムを含有し、Ｓｉ／Ｆｅ比は２を超える。
【００１０】
米国特許出願公開第２０１５／０２８４８３０号は、０．００５〜３重量％の希土類及び０．２〜２重量％のＳｂを含有する、濃厚な鋳鉄部分を処理するための接種合金に関する。この米国特許出願公開第２０１５／０２８４８３０号は、フェロシリコン系合金中の希土類に依存するとき、濃厚な部分の安定化された球状部分を伴い、純粋なアンチモンの液体鋳鉄への添加の欠点を伴わずに、アンチモンが、有効な接種を可能にすることを発見した。米国特許出願公開第２０１５／０２８４８３０号による接種剤は、典型的には、鋳鉄並びにノジュラライザー処理を事前調整するための、鋳鉄浴の接種の文脈で使用されるものと記載されている。米国特許出願公開第２０１５／０２８４８３０号による接種剤は、６５重量％のＳｉ、１．７６重量％のＣａ、１．２３重量％のＡｌ、０．１５重量％のＳｂ、０．１６重量％のＲＥ、７．９重量％のＢａ、及び残部の鉄を含有する。
【００１１】
国際公開第９５／２４５０８号からは、核形成速度の増加を示す鋳鉄接種剤が知られている。この接種剤は、カルシウム及び／又はストロンチウム及び／又はバリウム、４％未満のアルミニウム、並びに０．５〜１０％の、１つ以上の金属酸化物の形態である酸素を含有するフェロシリコン系接種剤である。しかしながら、国際公開第９５／２４５０８号による接種剤を使用して形成された核の数の再現性は、むしろ低いことが判明した。場合によっては、多数の核が鋳鉄において形成されるが、他の例では、形成された核の数は、むしろ低い。国際公開第９５／２４５０８号による接種剤は、上記の理由のために、実際にはほとんど使用されていないことが見出された。
【００１２】
国際公開第９９／２９９１１号からは、硫黄の、国際公開第９５／２４５０８号の接種剤への添加が、鋳鉄の接種において正の効果を有し、核の再現性を増加させることが知られている。
【００１３】
国際公開第９５／２４５０８号及び国際公開第９９／２９９１１号では、酸化鉄、ＦｅＯ、Ｆｅ２Ｏ３及びＦｅ３Ｏ４は好ましい金属酸化物である。これらの特許出願に記載されている他の金属酸化物は、ＳｉＯ２、ＭｎＯ、ＭｇＯ、ＣａＯ、Ａｌ２Ｏ３、ＴｉＯ２及びＣａＳｉＯ３、ＣｅＯ２、ＺｒＯ２である。好ましい金属硫化物は、ＦｅＳ、ＦｅＳ２、ＭｎＳ、ＭｇＳ、ＣａＳ及びＣｕＳからなる群から選択される。米国特許出願公開第２０１６／００４７００８号では、液体鋳鉄を処理するための微粒子接種剤であって、一方では、液体鋳鉄中の易融性材料（fusible material）で作製された担体粒子、他方では、黒鉛の発芽及び成長を促進する材料で作製され、担体粒子の表面に不連続な様式で配置され、分散された表面粒子を含み、表面粒子は、それらの直径ｄ５０が支持粒子の直径ｄ５０の１／１０以下であるような粒度分布を呈している、微粒子接種剤が知られている。米国特許出願公開第２０１６／００４７００８号の接種剤の目的は、とりわけ、鋳鉄の基本的な組成に対する異なる厚さ及び低感度を有する鋳鉄部分の接種であると示されている。
【００１４】
したがって、黒鉛ノジュール数密度が増加して接種有効性が向上する、改善された核形成特性を有し、多数の核を形成する接種剤を提供することが望まれている。別の要望は、高性能の接種剤を提供することである。更なる要望は、接種後の溶融鉄の持続的な保持時間中に、接種効果の低下に対するより良好な耐性を与えることができる接種剤を提供することである。上記の要望のうちの少なくともいくつかは、本発明、並びに以下の説明において明らかとなる他の利点を満たす。
【発明の概要】
【００１５】
国際公開第９９／２９９１１号による先行技術の接種剤は、高性能の接種剤であると考えられ、これは延性鋳鉄に多数のノジュールを与える。ここで、国際公開第９９／２９９１１号の接種剤への酸化アンチモン並びに酸化ビスマス、酸化鉄及び／又は硫化鉄の少なくとも１つの添加は、驚くべきことに、本発明にかかる接種剤を鋳鉄に添加する際に、鋳鉄中の核の数又はノジュール数密度を著しく高めることが判明している。
【００１６】
第１の態様では、本発明は、球状黒鉛を有する鋳鉄の製造のための接種剤に関し、この接種剤は、４０〜８０重量％のＳｉ、０．０２〜８重量％のＣａ、０〜５重量％のＳｒ、０〜１２重量％のＢａ、０〜１５重量％の希土類金属、０〜５重量％のＭｇ、０．０５〜５重量％のＡｌ、０〜１０重量％のＭｎ、０〜１０重量％のＴｉ、０〜１０重量％のＺｒ、残部の通常量のＦｅ及び不可避不純物（incidental impurities）からなる微粒子フェロシリコン合金を含み、この接種剤は、更に、接種剤の総重量に基づいて、０．１〜１５重量％の微粒子Ｓｂ２Ｏ３、並びに０．１〜１５重量％の微粒子Ｂｉ２Ｏ３、０．１〜５重量％の、微粒子Ｆｅ３Ｏ４、Ｆｅ２Ｏ３、ＦｅＯのうちの１つ以上、若しくはこれらの混合物、又は０．１〜５重量％の、微粒子ＦｅＳ、ＦｅＳ２、Ｆｅ３Ｓ４のうちの１つ以上、若しくはこれらの混合物のうちの少なくとも１つを含有する。
【００１７】
一実施形態では、フェロシリコン合金は、４５〜６０重量％のＳｉを含む。接種剤の別の実施形態では、フェロシリコン合金は、６０〜８０重量％のＳｉを含む。
【００１８】
一実施形態では、希土類金属としては、Ｃｅ、Ｌａ、Ｙ及び／又はミッシュメタルが挙げられる。一実施形態では、フェロシリコン合金は、最大で１０重量％の希土類金属を含む。一実施形態では、フェロシリコン合金は、０．５〜３重量％のＣａを含む。一実施形態では、フェロシリコン合金は、０〜３重量％のＳｒを含む。更なる実施形態では、フェロシリコン合金は、０．２〜３重量％のＳｒを含む。一実施形態では、フェロシリコン合金は、０〜５重量％のＢａを含む。更なる実施形態では、フェロシリコン合金は、０．１〜５重量％のＢａを含む。一実施形態では、フェロシリコン合金は、０．５〜５重量％のＡｌを含む。一実施形態では、フェロシリコン合金は、最大で６重量％のＭｎ及び／又はＴｉ及び／又はＺｒを含む。一実施形態では、フェロシリコン合金は、１重量％未満のＭｇを含む。
【００１９】
一実施形態では、接種剤は、０．５〜１０重量％の微粒子Ｓｂ２Ｏ３を含む。
【００２０】
一実施形態では、接種剤は、０．１〜１０％の微粒子Ｂｉ２Ｏ３を含む。
【００２１】
一実施形態では、接種剤は、０．５〜３％の、微粒子Ｆｅ３Ｏ４、Ｆｅ２Ｏ３、ＦｅＯのうちの１つ以上、若しくはこれらの混合物、及び／又は０．５〜３％の、微粒子ＦｅＳ、ＦｅＳ２、Ｆｅ３Ｓ４のうちの１つ以上、若しくはこれらの混合物を含む。
【００２２】
一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの総量（酸化物化合物／硫化物化合物の合計）は、接種剤の総重量に基づいて最大で２０重量％である。別の実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの総量は、接種剤の総重量に基づいて最大で１５重量％である。
【００２３】
一実施形態では、接種剤は、微粒子フェロシリコン合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、ブレンド又は機械的／物理的混合物の形態である。
【００２４】
一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つは、微粒子フェロシリコン系合金上のコーティング化合物として存在する。
【００２５】
一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つは、結合剤の存在下、微粒子フェロシリコン系合金と機械的に混合又はブレンドされる。
【００２６】
一実施形態では、接種剤は、微粒子フェロシリコン合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、混合物から、結合剤の存在下で作製される凝集体の形態である。
【００２７】
一実施形態では、接種剤は、微粒子フェロシリコン合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つの、混合物から、結合剤の存在下で作製されるブリケットの形態である。
【００２８】
一実施形態では、微粒子フェロシリコン系合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、別個であるが同時に、液体鋳鉄に添加される。
【００２９】
第２の態様では、本発明は、本発明による接種剤を製造する方法に関し、この方法は、４０〜８０重量％のＳｉ、０．０２〜８重量％のＣａ、０〜５重量％のＳｒ、０〜１２重量％のＢａ、０〜１５重量％の希土類金属、０〜５重量％のＭｇ、０．０５〜５重量％のＡｌ、０〜１０重量％のＭｎ、０〜１０重量％のＴｉ、０〜１０重量％のＺｒ、残部の通常量のＦｅ及び不可避不純物を含む微粒子ベース合金を準備することと、微粒子ベースに、接種剤の総重量に基づいて、０．１〜１５重量％の微粒子Ｓｂ２Ｏ３、並びに０．１〜１５重量％の微粒子Ｂｉ２Ｏ３、及び／又は０．１〜５重量％の、微粒子Ｆｅ３Ｏ４、Ｆｅ２Ｏ３、ＦｅＯのうちの１つ以上、若しくはこれらの混合物、及び／又は０．１〜５重量％の、微粒子ＦｅＳ、ＦｅＳ２、Ｆｅ３Ｓ４のうちの１つ以上、若しくはこれらの混合物のうちの少なくとも１つを添加して当該接種剤を製造することと、を含む。
【００３０】
本方法の一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、微粒子ベース合金と、機械的に混合又はブレンドされる。
【００３１】
本方法の一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、微粒子ベース合金と混合される前に、機械的に混合される。
【００３２】
本方法の一実施形態では、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、結合剤の存在下、微粒子ベース合金と、機械的に混合又はブレンドされる。本方法の更なる実施形態では、機械的に混合された又はブレンドされた微粒子ベース合金、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、更に、結合剤の存在下、凝集体又はブリケットへと形成される。
【００３３】
別の態様では、本発明は、鋳造前、鋳造と同時、又は鋳型内接種剤として接種剤を鋳鉄溶融物に添加することによる、球状黒鉛を有する鋳鉄の製造において上に定義した接種剤の使用に関する。
【００３４】
接種剤の使用の一実施形態では、微粒子フェロシリコン系合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、機械的／物理的混合物又はブレンドとして、鋳鉄溶融物に添加される。
【００３５】
接種剤の使用の一実施形態では、微粒子フェロシリコン系合金及び微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つが、別個にではあるが同時に、鋳鉄溶融物に添加される。
【図面の簡単な説明】
【００３６】
【図１】実施例１の溶融物Ｗの鋳鉄サンプルにおけるノジュール数密度（１ｍｍ２当たりのノジュール数、略記Ｎ／ｍｍ２）を示す図である。
【図２】実施例２の溶融物Ｘの鋳鉄サンプルにおけるノジュール数密度（１ｍｍ２当たりのノジュール数、略記Ｎ／ｍｍ２）を示す図である。
【図３】実施例３の溶融物ＡＧの鋳鉄サンプルにおけるノジュール数密度（１ｍｍ２当たりのノジュール数、略記Ｎ／ｍｍ２）を示す図である。
【図４】実施例４の鋳鉄サンプルにおけるノジュール数密度（１ｍｍ２当たりのノジュール数、略記Ｎ／ｍｍ２）を示す図である。
【発明を実施するための形態】
【００３７】
本発明によれば、球状黒鉛を有する鋳鉄の製造のために、高強力な接種剤が提供される。接種剤は、微粒子酸化アンチモン（Ｓｂ２Ｏ３）と合わされたＦｅＳｉベース合金を含み、また、酸化ビスマス（Ｂｉ２Ｏ３）、酸化鉄（Ｆｅ３Ｏ４、Ｆｅ２Ｏ３、ＦｅＯのうちの１つ以上、若しくはこれらの混合物）、及び硫化鉄（ＦｅＳ、ＦｅＳ２、Ｆｅ３Ｓ４のうちの１つ以上、若しくはこれらの混合物）から選択される少なくとも１つの他の微粒子金属酸化物及び／又は微粒子金属硫化物も含む。本発明による接種剤は、製造が容易であり、かつそれは、接種剤中のビスマス及びアンチモンの量を制御し多様にすることが容易である。複雑かつ高価な合金化工程は回避され、したがって、接種剤は、Ｓｂ及び／又はＢｉを含有する従来技術の接種剤と比較して、より低コストで製造することができる。
【００３８】
球状黒鉛を有する延性鋳鉄を製造する製造プロセスでは、鋳鉄溶融物は、通常、接種処理の前に、例えばＭｇＦｅＳｉ合金を使用することによって、ノジュラライザーで処理される。ノジュール化処理は、それが沈殿し、続いて成長するときに、黒鉛の形態をフレークからノジュールへ変更するという目的を有する。これがなされる方法は、界面黒鉛／溶融物の界面の界面エネルギーを変化させることによる。Ｍｇ及びＣｅが、界面エネルギーを変化させる元素であり、ＭｇがＣｅよりも効果的であることが知られている。Ｍｇがベース鉄溶融物に添加されると、最初に酸素及び硫黄と反応し、ノジュール化（nodularising）効果を有することになるのは「遊離マグネシウム」のみである。ノジュール化反応は激しく、溶融物の撹拌をもたらし、表面上に浮遊するスラグを生成する。溶融物中に既に存在した（原材料によって導入された）黒鉛についての、及び上部のスラグの一部であり除去された他の包含物についての核形成部位のほとんどにおいて、激しい反応がもたらされることになる。しかしながら、ノジュール化処理中に生成されたいくつかのＭｇＯ及びＭｇＳ包含物は、依然として溶融物中に存在する。これらの包含物は、そのような良好な核形成部位ではない。
【００３９】
接種の主要な機能は、黒鉛の核形成部位を導入することによって炭化物形成を防止することである。核形成部位を導入することに加えて、接種はまた、包含物に層（Ｃａ、Ｂａ又はＳｒ）を添加することにより、ノジュール化処理中に形成されたＭｇＯ及びＭｇＳ包含物を核形成部位へと変換する。
【００４０】
本発明によれば、微粒子ＦｅＳｉベース合金は、４０〜８０重量％のＳｉを含むべきである。純粋なＦｅＳｉ合金は、弱い接種剤であるが、活性元素のための一般的な合金担体であり、溶融物中の良好な分散を可能にする。したがって、接種剤用の様々な既知のＦｅＳｉ合金組成物が存在する。ＦｅＳｉ合金接種剤中の従来の合金元素としては、Ｃａ、Ｂａ、Ｓｒ、Ａｌ、Ｍｇ、Ｚｒ、Ｍｎ、Ｔｉ及びＲＥ（特にＣｅ及びＬａ）が挙げられる。合金元素の量は多様であってもよい。通常、接種剤は、ねずみ鉄、圧密鉄、及び延性鉄の製造において異なる要件を提供するように設計される。本発明による接種剤は、約４０〜８０重量％のケイ素含有量を有するＦｅＳｉベース合金を含んでもよい。合金元素は、約０．０２〜８重量％のＣａ、約０〜５重量％のＳｒ、約０〜１２重量％のＢａ、約０〜１５重量％の希土類金属、約０〜５重量％のＭｇ、約０．０５〜５重量％のＡｌ、約０〜１０重量％のＭｎ、約０〜１０重量％のＴｉ、約０〜１０重量％のＺｒ、残部の通常量のＦｅ及び不可避不純物を含むことができる。
【００４１】
ＦｅＳｉベース合金は、６０〜８０％のケイ素を含有する高ケイ素合金であっても、４５〜６０％のケイ素を含有する低ケイ素合金であってもよい。ケイ素は、通常、鋳鉄合金中に存在し、かつ溶液から炭素を押し出し、黒鉛の形成を促進する鋳鉄中の黒鉛安定化元素である。ＦｅＳｉベース合金は、例えば０．２〜６ｍｍのような接種剤の従来の範囲内にある粒径を有するべきである。ＦｅＳｉ合金の、微粉などの、より小さい粒径がまた本発明においても適用されて接種剤を製造してもよいことに留意されたい。ＦｅＳｉベース合金の非常に小さな粒子を使用する場合、接種剤は、凝集体（例えば、顆粒）の形態であってもブリケットの形態であってもよい。本発明の接種剤の凝集体及び／又はブリケットを調製するために、Ｓｂ２Ｏ３粒子、並びに追加の微粒子Ｂｉ２Ｏ３、及び／又はＦｅ３Ｏ４、Ｆｅ２Ｏ３、ＦｅＯのうちの１つ以上、若しくはこれらの混合物、及び／又はＦｅＳ、ＦｅＳ２、Ｆｅ３Ｓ４うちの１つ以上、若しくはこれらの混合物が、結合剤の存在下、機械的混合又はブレンドによって微粒子フェロシリコン合金と混合され、続いて既知の方法に従って粉末混合物の凝集体化が行われる。結合剤は、例えば、ケイ酸ナトリウム溶液であってもよい。凝集体は、好適な製品サイズを有する顆粒であってもよく、又は必要な最終製品サイズに破砕されてふるい分けされてもよい。
【００４２】
様々な異なる包含物（硫化物、酸化物、窒化物、及びケイ酸塩）を、液体状態で形成することができる。ＩＩＡ族元素（Ｍｇ、Ｃａ、Ｓｒ、及びＢａ）の硫化物及び酸化物は、非常に類似した結晶相及び高融点を有する。ＩＩＡ族元素は、液体鉄中に安定な酸化物を形成することが知られており、したがって、これらの元素に基づく接種剤及びノジュラライザーが有効な酸化防止剤であることが知られている。カルシウムは、フェロシリコン接種剤中の最も一般的な微量元素である。本発明によれば、微粒子ＦｅＳｉ系合金は、約０．０２〜約８重量％のカルシウムを含む。いくつかの用途では、ＦｅＳｉベース合金中に低含有量、例えば、０．０２〜０．５重量％のＣａを有することが望ましい。カルシウムがビスマス（及びアンチモン）の収率を向上させるために必要な元素と見なされる、合金化ビスマス及び／又はアンチモンを含有する従来の接種剤フェロシリコン合金と比較して、本発明による接種剤中に、溶解性目的のためのカルシウムは不要である。他の用途では、Ｃａ含有量はより高くてもよく、例えば０．５〜８重量％であり得る。高レベルのＣａは、スラグ形成を増加させ得るが、通常は所望されない。複数の接種剤は、ＦｅＳｉ合金中に約０．５〜３重量％のＣａを含む。ＦｅＳｉベース合金は、最大で約５重量％のストロンチウムを含むべきである。０．２〜３重量％のＳｒ量が、典型的には好適である。バリウムが、ＦｅＳｉ接種合金中に最大で約１２重量％の量で存在してもよい。Ｂａは、接種後の溶融鉄の持続的な保持時間中の接種効果の減衰に対するより良好な耐性を与えること、より広い温度範囲にわたってより良好な効率を与えることが知られている。多くのＦｅＳｉ合金接種剤は、約０．１〜５重量％のＢａを含む。バリウムがカルシウムと共に使用される場合、その２つは一緒に作用して、等量のカルシウムよりも大きなチルの低減をもたらすことができる。
【００４３】
マグネシウムが、ＦｅＳｉ接種合金中に最大で約５重量％の量で存在してもよい。しかしながら、通常、Ｍｇが延性鉄の製造のためのノジュール化処理に添加されるため、接種剤中のＭｇの量は低くてもよく、例えば最大で約０．１重量％であってもよい。マグネシウムがビスマス含有相を安定化させるために必要な元素と見なされる、合金化ビスマスを含有する従来の接種剤フェロシリコン合金と比較して、本発明による接種剤中に、安定化目的のためのマグネシウムは不要である。
【００４４】
ＦｅＳｉベース合金は、最大で１５重量％の希土類金属（ＲＥ）を含んでもよい。ＲＥは、少なくともＣｅ、Ｌａ、Ｙ及び／又はミッシュメタルを含む。ミッシュメタルは、典型的にはおよそ５０％のＣｅ及び２５％のＬａを、少量のＮｄ及びＰｒと共に含む希土類元素の合金である。最後に重希土類金属（heavier rare earth metal）は、多くの場合、ミッシュメタルから除去され、ミッシュメタルの合金組成は、約６５％Ｃｅ及び約３５％Ｌａ、並びに微量のＮｄ及びＰｒなどのより重いＲＥ金属であってもよい。黒鉛のノジュールカウント数、及びＳｂ、Ｐｂ、Ｂｉ、Ｔｉなどの破壊元素（subversive element）を含有する延性鉄におけるノジュール度を回復するためにＲＥの添加が使用されることが多い。一部の接種剤では、ＲＥの量は、最大で１０重量％である。場合によっては、過剰なＲＥが、塊状の黒鉛配合物へと至らせる場合がある。したがって、一部の用途では、ＲＥの量は、少なく、例えば、０．１〜３重量％であるべきである。好ましくは、ＲＥは、Ｃｅ及び／又はＬａである。
【００４５】
アルミニウムがチル低減剤として強い効果を有することが報告されている。Ａｌは、多くの場合、延性鉄の製造のために、ＦｅＳｉ合金接種剤中でＣａと組み合わされる。本発明では、Ａｌ含有量は、最大で約５重量％、例えば０．１〜５重量％であるべきである。
【００４６】
ジルコニウム、マンガン及び／又はチタンがまた、多くの場合、接種剤中に存在する。上述の元素と同様に、Ｚｒ、Ｍｎ及びＴｉは、黒鉛の核形成プロセスにおいて重要な役割を果たし、凝固中に不均質な核形成事象の結果として形成されると想定される。ＦｅＳｉベース合金中のＺｒの量は、最大で約１０重量％、例えば最大で６重量％であってもよい。ＦｅＳｉベース合金中のＭｎの量は、最大で約１０重量％、例えば最大で６重量％であってもよい。ＦｅＳｉベース合金中のＴｉの量はまた、最大で約１０重量％、例えば最大で６重量％であってもよい。
【００４７】
アンチモン及びビスマスは、高い接種力を有し、核の数の増加をもたらすことが知られている。しかしながら、溶融物中のＳｂ及び／又はＢｉのような少量の元素（破壊元素とも呼ばれる）の存在は、ノジュール度を低下させる可能性がある。この負の効果は、Ｃｅ又は他のＲＥ金属を使用することによって中和することができる。本発明によると、微粒子Ｓｂ２Ｏ３の量は、接種剤の総量に基づいて０．１〜１５重量％であるべきである。いくつかの実施形態では、Ｓｂ２Ｏ３の量は、０．１〜８重量％である。高いノジュールカウント数はまた、接種剤が、接種剤の総重量に基づいて０．２〜７重量％の微粒子Ｓｂ２Ｏ３を含有するときにも観察される。
【００４８】
Ｓｂ２Ｏ３をＦｅＳｉ系合金接種剤と共に導入することは、反応物を、溶融物中に浮遊するＭｇ包含物及び「遊離」Ｍｇを有する既に存在している系に添加することである。接種剤の添加は激しい反応ではなく、Ｓｂ収率（溶融物中に残存するＳｂ／Ｓｂ２Ｏ３）が高いものであると予想される。Ｓｂ２Ｏ３粒子は、小さい粒径、すなわちミクロンサイズ（例えば、１０〜１５０μｍ）を有するべきであり、これにより、鋳鉄溶融物中に導入されたときに、Ｓｂ２Ｏ３粒子の非常に迅速な融解又は溶解が起きる。有利には、Ｓｂ２Ｏ３粒子は、微粒子ＦｅＳｉベース合金、並びに、微粒子Ｂｉ２Ｏ３、及び／又はＦｅ３Ｏ４、Ｆｅ２Ｏ３、ＦｅＯのうちの１つ以上、若しくはこれらの混合物、及び／又はＦｅＳ、ＦｅＳ２、Ｆｅ３Ｓ４のうちの１つ以上、若しくはこれらの混合物のうちの少なくとも１つと、接種剤を鋳鉄溶融物中に添加する前に、物理的／機械的に混合される。
【００４９】
ＳｂをＦｅＳｉ合金と合金化する代わりに、Ｓｂ２Ｏ３粒子の形態であるＳｂを添加することにより、いくつかの利点を提供する。Ｓｂは強力な接種剤であるが、酸素がまた、接種剤の性能にとって重要である。別の利点は、接種剤組成物の良好な再現性及び柔軟性であり、その理由は、接種剤中の微粒子Ｓｂ２Ｏ３の量及び均質性が容易に制御されるためである。接種剤の量を制御し、接種剤の均質な組成を有することの重要性は、アンチモンが通常のｐｐｍレベルで添加されるという事実を考慮すると明らかである。不均質な接種剤を添加することは、鋳鉄中の接種元素の誤った量をもたらし得る。なおも別の利点は、ＦｅＳｉ系合金中でアンチモンを合金化することを含む方法と比較して、よりコスト効果的な接種剤の製造である。
【００５０】
微粒子Ｂｉ２Ｏ３の量は、存在する場合、接種剤の総量に基づいて０．１〜１５重量％であるべきである。いくつかの実施形態では、Ｂｉ２Ｏ３の量は、０．１〜１０重量％であり得る。Ｂｉ２Ｏ３の量はまた、接種剤の総重量に基づいて約０．５〜約８重量％であり得る。Ｂｉ２Ｏ３の粒径は、ミクロンサイズ、例えば、１〜１０μｍであるべきである。
【００５１】
ＢｉをＦｅＳｉ合金と合金化する代わりに、存在する場合、Ｂｉ２Ｏ３の形態であるＢｉを添加することは、いくつかの利点を有する。Ｂｉがフェロシリコン合金中で不良な溶解度を有するため、溶融したフェロシリコンに対する添加したＢｉ金属の収率は低く、それにより、Ｂｉ含有ＦｅＳｉ合金接種剤のコストが増加する。更に、元素Ｂｉの密度が高いため、鋳造中及び凝固中に均質な合金を得ることは、困難であり得る。別の困難は、ＦｅＳｉ系接種剤中の他の元素と比較して、低い融解温度に起因する、Ｂｉ金属の揮発性（volatile nature）であり、存在する場合、Ｂｉを、酸化物としてＦｅＳｉベース合金と一緒に添加することは、従来の合金化プロセスと比較しておそらく低い生産コストで製造することが容易な接種剤を提供し、Ｂｉの量は容易に制御され、再現可能である。更に、ＦｅＳｉ合金に合金化する代わりに、存在する場合、Ｂｉが酸化物として添加される場合、例えば、より小さい製品シリーズのために、接種剤の組成を多様化することが容易である。更に、Ｂｉは高い接種力を有することが知られているが、酸素がまた本発明の接種剤の性能にとって重要であるため、Ｂｉを酸化物として添加することの別の利点を提供する。
【００５２】
微粒子Ｆｅ３Ｏ４、Ｆｅ２Ｏ３、ＦｅＯのうちの１つ以上、又はこれらの混合物の総量は、存在する場合、接種剤の総量に基づいて０．１〜５重量％であるべきである。いくつかの実施形態では、Ｆｅ３Ｏ４、Ｆｅ２Ｏ３、ＦｅＯのうちの１つ以上、又はこれらの混合物の量は、０．５〜３重量％であり得る。Ｆｅ３Ｏ４、Ｆｅ２Ｏ３、ＦｅＯのうちの１つ以上、又はこれらの混合物の量はまた、接種剤の総重量に基づいて約０．８〜約２．５重量％でもあり得る。冶金分野などの工業用途のための市販の酸化鉄製品は、異なる種類の酸化鉄化合物及び相を含む組成物を有し得る。酸化鉄の主な種類は、Ｆｅ３Ｏ４、Ｆｅ２Ｏ３及び／又はＦｅＯ（ＦｅＩＩ及びＦｅＩＩＩ、酸化鉄（ＩＩ、ＩＩＩ）の他の混合酸化物相を含む）であり、これらは全て、本発明による接種剤中で使用することができる。工業用途のための市販の酸化鉄製品は、微量の（重要ではない）他の金属酸化物を不純物として含んでもよい。
【００５３】
微粒子ＦｅＳ、ＦｅＳ２、Ｆｅ３Ｓ４のうちの１つ以上、又はこれらの混合物の総量は、存在する場合、接種剤の総量に基づいて０．１〜５重量％であるべきである。いくつかの実施形態では、ＦｅＳ、ＦｅＳ２、Ｆｅ３Ｓ４のうちの１つ以上、又はこれらの混合物の量は、０．５〜３重量％であり得る。ＦｅＳ、ＦｅＳ２、Ｆｅ３Ｓ４のうちの１つ以上、又はこれらの混合物の量はまた、接種剤の総重量に基づいて約０．８〜約２．５重量％でもあり得る。冶金分野などの工業用途用の市販の硫化鉄製品は、異なる種類の硫化鉄化合物及び相を含む組成物を有し得る。硫化鉄の主な種類は、ＦｅＳ、ＦｅＳ２及び／又はＦｅ３Ｓ４（硫化鉄（ＩＩ、ＩＩＩ）、ＦｅＳ、Ｆｅ２Ｓ３）であり、ＦｅＳ、Ｆｅ１＋ｘＳ（ｘ＞０〜０．１）及びＦｅ１−ｙＳ（ｙ＞０〜０．２）の非化学量論的な相を含み、これらは全て、本発明による接種剤中で使用することができる。工業用途のための市販の硫化鉄製品は、微量の（重要ではない）他の金属硫化物を不純物として含んでもよい。
【００５４】
Ｆｅ３Ｏ４、Ｆｅ２Ｏ３、ＦｅＯのうちの１つ以上、若しくはこれらの混合物、及び／又はＦｅＳ、ＦｅＳ２、Ｆｅ３Ｓ４のうちの１つ以上、若しくはこれらの混合物を鋳鉄溶融物中に添加する目的のうちの１つは、酸素及び硫黄を溶融物中に意図的に添加することであり、これはノジュールカウント数を増加させるのに寄与することがある。
【００５５】
Ｓｂ２Ｏ３粒子、並びに当該微粒子酸化Ｂｉ、及び／又は酸化／硫化Ｆｅのいずれかの総量が、接種剤の総重量に基づいて最大で約２０重量％でなければならないことが理解されるべきである。ＦｅＳｉベース合金の組成は、規定された範囲内で多様であってもよく、当業者であれば、合金元素の量が最大で１００％になると分かることも理解されるべきである。複数の従来の系接種合金が存在し、当業者であれば、これらに基づいてＦｅＳｉベース組成物をどのように多様にするかを分かるであろう。
【００５６】
本発明による接種剤の鋳鉄溶融物への添加率は、典型的には約０．１〜０．８重量％である。当業者であれば、添加率を、元素のレベルに依存して調整することになり、例えば高Ｂｉ及び／又はＳｂを有する接種剤は、典型的にはより低い添加率を必要とするであろう。
【００５７】
本発明の接種剤は、本明細書で定義される組成を有する微粒子ＦｅＳｉベース合金を提供することと、当該微粒子ベースに、微粒子Ｓｂ２Ｏ３、並びに微粒子Ｂｉ２Ｏ３、及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つを、添加して本発明の接種剤を製造することによって製造される。Ｓｂ２Ｏ３粒子並びに微粒子Ｂｉ２Ｏ３及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つは、ＦｅＳｉベース合金粒子と機械的／物理的に混合されてもよい。粒子及び／又は粉末材料を混合する／ブレンドするための任意の好適なミキサーが用いられてもよい。混合は、好適な結合剤の存在下で実施することができるが、但し、結合剤の存在は必須ではないことに留意されたい。Ｓｂ２Ｏ３粒子並びに微粒子Ｂｉ２Ｏ３及び／又は微粒子Ｆｅ３Ｏ４、Ｆｅ２Ｏ３、ＦｅＯのうちの１つ以上、若しくはこれらの混合物、及び／又は微粒子ＦｅＳ、ＦｅＳ２、Ｆｅ３Ｓ４のうちの１つ以上、若しくはこれらの混合物のうちの少なくとも１つを、ＦｅＳｉベース合金粒子とブレンドして、均質に混合された接種剤を提供してもよい。Ｓｂ２Ｏ３粒子及び当該追加の硫化物／酸化物粉末をＦｅＳｉベース合金粒子とブレンドすると、ＦｅＳｉベース合金粒子上に安定なコーティングを形成することができる。しかしながら、Ｓｂ２Ｏ３粒子、及び任意の他の当該微粒子酸化物／硫化物を、微粒子ＦｅＳｉベース合金と混合する及び／又はブレンドすることが、接種効果を達成するために必須ではないことに留意されたい。微粒子ＦｅＳｉベース合金及びＳｂ２Ｏ３粒子、及び当該微粒子酸化物／硫化物のうちのいずれかは、別個にではあるが同時に、液体鋳鉄に添加されてもよい。接種剤はまた、鋳型内接種剤として添加されてもよい。ＦｅＳｉ合金の接種剤粒子、Ｓｂ２Ｏ３粒子、並びに当該微粒子酸化Ｂｉ及び／又は酸化／硫化Ｆｅのいずれかはまた、存在する場合、一般的に既知の方法に従って凝集体又はブリケットへと形成され得る。
【００５８】
以下の実施例は、Ｓｂ２Ｏ３粒子並びにＢｉ２Ｏ３及び／又はＦｅ３Ｏ４、Ｆｅ２Ｏ３、ＦｅＯのうちの１つ以上、若しくはこれらの混合物、及び／又はＦｅＳ、ＦｅＳ２、Ｆｅ３Ｓ４のうちの１つ以上、若しくはこれらの混合物のうちの少なくとも１つを、ＦｅＳｉベース合金粒子と共に添加することは、国際公開第９９／２９９１１号の先行技術による接種剤と比較して、接種剤が鋳鉄に添加されたときのノジュール数密度の増加をもたらす。ノジュールカウント数が多いほど、所望の接種効果を達成するのに必要な接種剤の量の低減が可能になる。
【実施例】
【００５９】
ノジュール密度を決定するために、全ての試験サンプルをマイクロ構造に関して分析した。ＡＳＴＭ  Ｅ２５６７−２０１６による各試験から、１つの引張バーにおいて微細構造を調べた。粒度限度を＞１０μｍに設定した。引張サンプルを、ＩＳＯ  １０８３−２００４による標準的な鋳型内でΦ２８ｍｍ鋳造し、マイクロ構造分析の標準的実践に従って切断及び調製した後に、自動画像解析ソフトウェアの使用により評価した。ノジュール密度（ノジュール数密度とも示される）は、１ｍｍ２当たりのノジュールの数（ノジュールカウント数とも示される）であり、Ｎ／ｍｍ２と略記される。
【００６０】
以下の実施例で使用する酸化鉄は、指示（製造業者によって供給される）を伴う市販の磁鉄鉱（Ｆｅ３Ｏ４）；Ｆｅ３Ｏ４＞９７．０％、ＳｉＯ２＜１．０％であった。市販の磁鉄鉱製品は、おそらくはＦｅ２Ｏ３及びＦｅＯなどの他の酸化鉄形態を含む。市販の磁鉄鉱中の主な不純物は、上記のようにＳｉＯ２であった。
【００６１】
以下の実施例で使用する硫化鉄は、市販のＦｅＳ製品であった。市販品の分析により、ＦｅＳ及びごく少量（insignificant amount）の通常の不純物に加えて、他の硫化鉄化合物／相の存在が示されていた。
【００６２】
実施例１
タンディッシュカバー処理レードル中の１．０５重量％のＭｇＦｅＳｉノジュール化合金を添加することによりマグネシウムで処理した、２７５ｋｇの溶融鋳鉄の１つのレードルから３回の接種試験を実施した。０．９重量％のスチールチップをカバーとして使用した。ＭｇＦｅＳｉノジュール化合金は、以下の組成を有していた：４６．２重量％のＳｉ、５．８５重量％のＭｇ、１．０２重量％のＣａ、０．９２重量％のＲＥ、０．７重量４％のＡｌ、残部の通常量の鉄及び不可避不純物。
【００６３】
３つの異なる接種剤を使用した。３つの接種剤は、フェロシリコン合金、重量％で、以下を含有する接種剤Ａからなる：７４．２％重量のＳｉ、０．９７重量％のＡｌ、０．７８重量％のＣａ、１，５５重量％のＣｅ、残りの通常量の鉄及び不可避不純物である。接種剤Ａの一部に、１．２重量％のＳｂ２Ｏ３及び１重量％のＦｅＳを微粒子形態で添加し、機械的に混合して本発明の接種剤を得た。接種剤Ａの別の部分に、１．２重量％のＳｂ２Ｏ３、１重量％のＦｅＳ及び２重量％のＦｅ３Ｏ４を添加し、機械的に混合して本発明の接種剤を得た。接種剤Ａの別の部分に、１重量％のＦｅＳ及び２重量％のＦｅ３Ｏ４を添加し、機械的に混合した。これは、国際公開第９９／２９９１１号に記載の接種剤である。
【００６４】
ＭｇＦｅＳｉ処理温度は１５５０℃であり、注ぎ温度は１３８７〜１３５５℃であった。注ぎレードルを満たしてから注ぐまでの保持時間は、全ての試験について１分であった。接種剤を、０．２重量％の量で鋳鉄溶融物に添加した。
【００６５】
全ての処理のための最終鋳鉄化学組成は、３．５〜３．７重量％のＣ、２．３〜２．５重量％のＳｉ、０．２９〜０．３３重量％のＭｎ、０．００９〜０．０１１重量％のＳ、０．０４〜０．０５重量％のＭｇであった。
【００６６】
表１は、使用した接種剤の概要を示す。酸化アンチモン、酸化鉄及び硫化鉄の量は、接種剤の総重量に基づいた硫化物／酸化物化合物の百分率である。
【００６７】
【表１】
2021509155.tif 000003
【００６８】
結果を図１に示す。図１から分かるように、結果は、Ｓｂ２Ｏ３含有接種剤で処理された鋳鉄が、従来技術の接種剤で処理された同じ鋳鉄溶融物と比較して、より高いノジュール数密度を有するという点で、非常に重要な傾向を示す。
【００６９】
実施例２
タンディッシュカバー処理レードル中の１．２〜１．２５重量％のＭｇＦｅＳｉノジュール化合金を添加することによってマグネシウムで処理した、２７５ｋｇの溶融鋳鉄の１つのレードルから２つの接種試験を実施した。０．９重量％のスチールチップをカバーとして使用した。ＭｇＦｅＳｉノジュール化合金は、以下の組成を有していた：４６重量％のＳｉ、４．３３重量％のＭｇ、０．６９重量％のＣａ、０．４４重量％のＲＥ、０．４４重量％のＡｌ、残部の通常量の鉄及び不可避不純物である。
【００７０】
２つの異なる接種剤を使用した。２つの接種剤は、実施例１で指定したものと同じ組成を有する、フェロシリコン合金、接種剤Ａからなる。接種剤Ａの一部に、１．２重量％のＳｂ２Ｏ３及び１．１１重量％のＢｉ２Ｏ３を微粒子形態で添加し、機械的に混合して本発明の接種剤を得た。接種剤Ａの別の部分に、１重量％のＦｅＳ及び２重量％のＦｅ３Ｏ４を添加し、機械的に混合した。これは、国際公開第９９／２９９１１号に記載の接種剤である。
【００７１】
ＭｇＦｅＳｉ処理温度は１５００℃であり、注ぎ温度は１３９８〜１３９２℃であった。注ぎレードルを満たしてから注ぐまでの保持時間は、全ての試験について１分であった。接種剤を、０．２重量％の量で鋳鉄溶融物に添加した。
【００７２】
全ての処理のための最終鋳鉄化学組成は、３．５〜３．７重量％のＣ、２．３〜２．５重量％のＳｉ、０．２９〜０．３３重量％のＭｎ、０．００９〜０．０１１重量％のＳ、０．０４〜０．０５重量％のＭｇであった。
【００７３】
表２は、使用した接種剤の概要を示す。酸化アンチモン、酸化ビスマス、酸化鉄及び硫化鉄の量は、接種剤の総重量に基づく。
【００７４】
【表２】
2021509155.tif 000004
【００７５】
結果を図２に示す。図２から分かるように、結果は、Ｓｂ２Ｏ３及びＢｉ２Ｏ３含有接種剤で処理された鋳鉄が、従来技術の接種剤で処理された同一の鋳鉄溶融物と比較して、より高いノジュール数密度を有するという点で、非常に重要な傾向を示す。
【００７６】
実施例３
タンディッシュカバー処理レードル中の１．２５重量％のＭｇＦｅＳｉノジュール化合金を添加することによってマグネシウムで処理した、２７５ｋｇの溶融鋳鉄の１つのレードルから２つの接種試験を実施した。ＭｇＦｅＳｉノジュール化合金は、以下の組成を有していた：４６重量％のＳｉ、４．３３重量％のＭｇ、０．６９重量％のＣａ、０．４４重量％のＲＥ、０．４４重量％のＡｌ、残部は通常量の鉄及び不可避不純物である。
【００７７】
２つの異なる接種剤を使用した。第１の接種剤（本発明による）は、６８．２重量％のＳｉ、０．９３重量％のＡｌ、０．９５重量％のＣａ、０．９４重量％のＢａ、残部の通常量の鉄及び不可避不純物を含有する、フェロシリコン合金、接種剤Ｂからなる。接種剤Ｂの一部に、１．２重量％のＳｂ２Ｏ３及び１．１１重量％のＢｉ２Ｏ３を微粒子形態で添加し、機械的に混合して本発明の接種剤を得た。第２の接種剤は、実施例１で指定したものと同じ組成を有する、フェロシリコン合金、接種剤Ａからなる。接種剤Ａの一部に、１重量％のＦｅＳ及び２重量％のＦｅ３Ｏ４を添加し、機械的に混合した。これは、国際公開第９９／２９９１１号に記載の接種剤である。
【００７８】
ＭｇＦｅＳｉ処理温度は１５００℃であり、注ぎ温度は１３９０〜１３６２℃であった。注ぎレードルを満たしてから注ぐまでの保持時間は、全ての試験について１分であった。接種剤を、０．２重量％の量で鋳鉄溶融物に添加した。
【００７９】
全ての処理のための最終鋳鉄化学組成は、３．５〜３．７重量％のＣ、２．３〜２．５重量％のＳｉ、０．２９〜０．３３重量％のＭｎ、０．００９〜０．０１１重量％のＳ、０．０４〜０．０５重量％のＭｇであった。
【００８０】
表３は、使用した接種剤の概要を示す。酸化アンチモン、酸化ビスマス、酸化鉄及び硫化鉄の量は、接種剤の総重量に基づく。
【００８１】
【表３】
2021509155.tif 000005
【００８２】
結果を図３に示す。図３から分かるように、結果は、Ｓｂ２Ｏ３及びＢｉ２Ｏ３含有接種剤で処理された鋳鉄が、従来技術の接種剤で処理された同一の鋳鉄溶融物と比較して、より高いノジュール数密度を有するという点で、非常に重要な傾向を示す。
【００８３】
実施例４
溶融物２７５ｋｇを製造し、タンディッシュカバーレードル中、１．２０〜１．２５重量％のＭｇＦｅＳｉノジュラライザーで処理した。ＭｇＦｅＳｉノジュール化合金は、以下の組成を有していた：４．３３重量％のＭｇ、０．６９重量％のＣａ、０．４４重量％のＲＥ、０．４４重量％のＡｌ、４６重量％のＳｉ、残部の通常量の鉄及び不可避不純物。０．７重量％のスチールチップをカバーとして使用した。全ての接種物の添加率は、各注ぎレードルに添加された０．２重量％であった。ノジュラライザー処理温度は１５００℃であり、注ぎ温度は１３７３〜１３５３℃であった。注ぎレードルを満たしてから注ぐまでの保持時間は、全ての試験について１分であった。引張サンプルを、標準的な鋳型でΦ２８ｍｍ鋳造し、標準的な実践に従って切断及び調製した後、自動画像解析ソフトウェアを用いて評価した。
【００８４】
接種剤は、７４．２重量％のＳｉ、０．９７重量％のＡｌ、０．７８重量％のＣａ、１．５５重量％のＣｅ、残部の通常量の鉄及び不可避不純物の組成のベースＦｅＳｉ合金を有し、本明細書で接種剤Ａと示す。表４に示す組成の微粒子酸化ビスマス及び酸化アンチモンの混合物を、ベースＦｅＳｉ合金粒子（接種剤Ａ）に添加し、機械的に混合することにより、均質な混合物を得た。
【００８５】
最終の鉄は、３．７４重量％のＣ、２．３７重量％のＳｉ、０．２０重量％のＭｎ、０．０１１重量％のＳ、０．０３７重量％のＭｇの化学組成を有していた。全ての分析は、試験前に設定した限界内であった。
【００８６】
微粒子Ｂｉ２Ｏ３及び微粒子Ｓｂ２Ｏ３の、ＦｅＳｉベース合金の接種剤Ａへの添加量を、先行技術による接種剤と共に表４に示す。Ｂｉ２Ｏ３、Ｓｂ２Ｏ３、ＦｅＳ及びＦｅ３Ｏ４の量は、全ての試験における接種剤の総重量に基づく。
【００８７】
【表４】
2021509155.tif 000006
【００８８】
図４は、接種試験からの鋳鉄におけるノジュール密度を示す。この結果は、Ｂｉ２Ｏ３、Ｓｂ２Ｏ３含有接種剤が、従来技術の接種剤と比較してはるかに高いノジュール密度を有するという非常に重要な傾向を示している。熱分析（本明細書で示さず）は、従来技術の接種剤と比較して、Ｂｉ２Ｏ３、Ｓｂ２Ｏ３含有接種剤で接種したサンプルにおいて、ＴＥｌｏｗが著しく高いという明らかな傾向を示した。
【００８９】
本発明の異なる実施形態を説明してきたが、概念を組み込んでいる他の実施形態が使用され得ることが、当業者には明らかであろう。上に例示したかつ添付図面中に例示した、本発明のこれらの及び他の例は、例としてのみ意図されており、本発明の実際の範囲は、以下の特許請求の範囲から決定されるべきである。
【図１】
2021509155.tif 000007
【図２】
2021509155.tif 000008
【図３】
2021509155.tif 000009
【図４】
2021509155.tif 000010
【国際調査報告】
2021509155.tif 000011
2021509155.tif 000012
2021509155.tif 000013